(57)【要約】      （修正有）【課題】歩留まりの低下が改善された電極パターンシートの製造方法を提供する。【解決手段】長尺の支持体上に、銀を主体とする金属からなる導通パターンと該導通パターンと接続した周辺配線部を有する画像単位と、隣り合う画像単位を接続不能とする非導電部からなる繰り返し単位を、支持体の長尺方向に対して複数個有する電極パターンシートの製造方法であって、該画像単位の厚みが５００ｎｍ以下であり、支持体上に画像単位が形成された後に乾燥状態で搬送される際、直径が１５０μｍ以下の繊維状金属を有する除電ブラシｇを該画像単位を有さない側の支持体表面に接触させる。【選択図】図２
2015133239.tif 000002
【特許請求の範囲】
【請求項１】
長尺の支持体上に、銀を主体とする金属からなる導通パターンと該導通パターンと接続した周辺配線部を有する画像単位と、隣り合う画像単位を接続不能とする非導電部からなる繰り返し単位を、支持体の長尺方向に対して複数個有する電極パターンシートの製造方法であって、該画像単位の厚みが５００ｎｍ以下であり、支持体上に画像単位が形成された後に乾燥状態で搬送される際、直径が１５０μｍ以下の繊維状金属を有する除電ブラシを該画像単位を有さない側の支持体表面に接触させることを特徴とする電極パターンシートの製造方法。
【発明の詳細な説明】
【技術分野】
【０００１】
本発明は、抵抗膜式タッチパネルや静電容量方式タッチパネル等に好適に用いられる電極パターンシートの製造方法に関する。
【背景技術】
【０００２】
パーソナル・デジタル・アシスタント（ＰＤＡ）、ノートＰＣ、ＯＡ機器、医療機器、あるいはカーナビゲーションシステム等の電子機器においては、これらのディスプレイに入力手段としてタッチパネルが広く用いられている。
【０００３】
タッチパネルには、位置検出の方法により光学方式、超音波方式、静電容量方式、抵抗膜方式などがある。抵抗膜方式のタッチパネルは、光透過性導電材料と光透過性導電層付ガラスとがスペーサーを介して対向配置されており、光透過性導電材料に電流を流し光透過性導電層付ガラスに於ける電圧を計測するような構造となっている。一方、静電容量方式のタッチパネルは、光透過性支持体上に透明導電体層を有するものを基本的構成とし、可動部分がないことが特徴であり、高耐久性、高透過率を有するため、例えば車載用途等において適用されている。
【０００４】
タッチパネル用途の透明電極（光透過性導電材料）としては、一般にＩＴＯからなる光透過性導電膜が光透過性支持体上に形成されたものが使用されてきた。しかしながらＩＴＯ導電膜は屈折率が大きく、光の表面反射が大きいため、全光線透過率が低下する問題や、可撓性が低いため屈曲した際にＩＴＯ導電膜に亀裂が生じて電気抵抗値が高くなる問題があった。
【０００５】
ＩＴＯに代わる光透過性導電膜を有する光透過性導電材料として、基板上に薄い触媒層を形成し、その上にレジストパターンを形成した後、めっき法によりレジスト開口部に金属層を積層し、最後にレジスト層およびレジスト層で保護された下地金属を除去することにより、導電性パターンを形成するセミアディティブ方法が、例えば特開２００７−２８７９９４号公報、特開２００７−２８７９５３号公報などに開示されている。
【０００６】
また近年、銀塩写真感光材料を導電性材料前駆体として用いる方法も提案されている。例えば特開２００３−７７３５０号公報、特開２００５−２５０１６９号公報および特開２００７−１８８６５５号公報等では、光透過性支持体上に物理現像核層とハロゲン化銀乳剤層を少なくともこの順に有する導電性材料前駆体に、可溶性銀塩形成剤および還元剤をアルカリ液中で作用させて金属銀パターンを形成させる、銀錯塩拡散転写法を利用した技術が開示されている。この方式によるパターニングは均一な線幅を再現することができることに加え、銀は金属の中で最も導電性が高いため、他方式に比べ、より細い線幅で高い導電性を得ることができるので、全光線透過率が高く、かつ低抵抗な光透過性導電材料を得ることができる。また、さらにこの方法で得られた光透過性導電材料はＩＴＯ導電膜よりも可撓性が高く折り曲げに強いという利点がある。
【０００７】
抵抗膜式タッチパネルや静電容量方式タッチパネルにおいて使用される光透過性導電材料は、ディスプレイ上にて手で操作される光透過性導電部（導通パターン部）と、該光透過性導電部で感知された電気信号を外部に取り出す周辺配線部を有する。該導通パターンとしてＩＴＯ導電膜を用いる場合、一般的にはＩＴＯ導電膜を形成した後、更に銀ペーストなどを用いて周辺配線部を作製するなど、ＩＴＯ導電膜を作製するのとは別の工程が必要となり、製造効率があまり良くなかった。
【０００８】
前述の銀塩写真感光材料を導電性材料前駆体として用いる方法は、例えば特開２０１２−４０４２号公報（特許文献１）に記載されているように、導通パターンと周辺配線部を同時に作製することが可能であり、非常に効率の良い方式である。また、特開２００７−２２５８８４号公報（特許文献２）に記載された連続露光装置や、特開２００６−１９０５３５号公報（特許文献３）に記載された処理装置を使用することにより、ロール状に巻き取られた長尺の支持体上に、導通パターンと周辺配線部を有する画像単位を数多く形成し、その後、ロール状に巻き取るという、所謂ロール・ツー・ロールの製造方法にて電極パターンシートを製造することができるため、生産性に優れる製造方法である。また特開２００６−３５２０７３号公報（特許文献４）には、銀塩写真感光材料を導電性材料前駆体として用いる方法であって、前記した銀錯塩拡散転写法とは異なる化学現像法によって導電性パターンが形成可能な製造装置が記載される。該製造装置は、長尺状の銀塩写真感光材料ロール体から銀塩写真感光材料を巻きだした感光ウエブに、露光工程、現像工程・定着工程、水洗工程、およびめっき工程において各処理を施し、再度ロール状に巻き取ることが可能である。
【０００９】
しかしながら、長尺の支持体上に導通パターンと周辺配線部を有する画像単位を大量に製造する際、断線などに起因する歩留まりの低下が生じる場合があり、改善が求められていた。
【００１０】
一方、特開２００１−０８４８４２号公報（特許文献５）、および特開２００１−２０８４４７号公報（特許文献６）等には、プリント回路基板とリードレスチップキャリアー、液晶パネルなどとの相互間の電気的な接続を達成するためのコネクターとして利用される異方導電性エラストマーシート（厚み方向に導電性を有し、面方向では絶縁性を有するシート）が帯電した際、除電ブラシなどを用いて該シートの除電作業を行うことが記載される。しかしながら除電ブラシによっては、電極パターンシートの表面に傷が生じる場合があり、歩留まりが低下する場合があった。
【先行技術文献】
【特許文献】
【００１１】
【特許文献１】特開２０１２−４０４２号公報
【特許文献２】特開２００７−２２５８８４号公報
【特許文献３】特開２００６−１９０５３５号公報
【特許文献４】特開２００６−３５２０７３号公報
【特許文献５】特開２００１−０８４８４２号公報
【特許文献６】特開２００１−２０８４４７号公報
【発明の概要】
【発明が解決しようとする課題】
【００１２】
本発明の目的は、歩留まりの低下が改善された電極パターンシートの製造方法を提供することにある。
【課題を解決するための手段】
【００１３】
本発明の上記課題は以下の発明によって達成される。
（１）長尺の支持体上に、銀を主体とする金属からなる導通パターンと該導通パターンと接続した周辺配線部を有する画像単位と、隣り合う画像単位を接続不能とする非導電部からなる繰り返し単位を、支持体の長尺方向に対して複数個有する電極パターンシートの製造方法であって、該画像単位の厚みが５００ｎｍ以下であり、支持体上に画像単位が形成された後に乾燥状態で搬送される際、直径が１５０μｍ以下の繊維状金属を有する除電ブラシを該画像単位を有さない側の支持体表面に接触させることを特徴とする電極パターンシートの製造方法。
【発明の効果】
【００１４】
本発明により、歩留まりの低下が改善された電極パターンシートの製造方法を提供することができる。
【図面の簡単な説明】
【００１５】
【図１】複数の導通パターンと、それに接続した複数の周辺配線部を有する画像単位の一例
【図２】本発明の除電ブラシを、銀塩拡散転写方式を利用した電極パターンシートの製造方法に適用した例を示す概略図
【発明を実施するための形態】
【００１６】
以下に本発明を詳細に説明する。
本発明の電極パターンシートは、銀を主体とする金属からなる導通パターンと該導通パターンと接続した周辺配線部を有する画像単位と、隣り合う画像単位を接続不能とする非導電部からなる繰り返し単位を、支持体の長尺方向に対して複数個有する。このような画像単位は、長尺の電極パターンシートから必要部分のみが打ち抜かれ、例えば、抵抗膜式タッチパネルや静電容量方式タッチパネルで使用される透明電極パターンとして使用される。図１は複数の導通パターンと、それに接続した複数の周辺配線部を有する画像単位の一例である。図１において画像単位ｆは、導通パターンａを複数個（図中では７個）有し、隣接する導通パターン間には導通はない。個々の導通パターンａは周辺配線部ｂに接続されており、隣接する周辺配線部間に導通はない。
【００１７】
本発明において導通パターンａは、銀を主体とする金属からなる。ここで主体とは、導通パターンを構成する金属に占める銀の割合が、５０質量％以上であることを意味し、好ましくは７０質量％以上、より好ましくは９０質量％以上である。銀は金属の中で最も導電性が高いため、上記範囲とすることで良好な導電性が得られる。
【００１８】
導通パターンａは金属メッシュパターンを有する導通パターンであることが好ましく、該金属メッシュパターンの形状としては、例えば正三角形、二等辺三角形、直角三角形等の三角形、正方形、長方形、菱形、平行四辺形、台形等の四角形、（正）六角形、（正）八角形、（正）十二角形、（正）二十角形等の（正）ｎ角形、星形等を組み合わせた形状が挙げられ、またこれらの形状の単独の繰り返し、あるいは２種類以上の複数の形状の組み合わせが挙げられる。中でも正方形もしくは菱形であることが好ましい。また導通パターンは、線幅が２０μｍ以下の金属メッシュパターンを有することが好ましく、より好ましくは１０μｍ以下である。金属メッシュパターンの線幅は、得られる電極パターンシートの光透過性の観点からより狭いことが望ましい。
【００１９】
周辺配線部ｂは複数の導通パターンａにおいて感知された電気信号を外部に取り出すための配線であり、通常このような配線はディスプレイ上にて目立たなくすることを目的に、また表示装置に対するディスプレイ部の割合を高めるため、可能な限りディスプレイの枠部分に集中するように配置される。周辺配線部のラインアンドスペースとしては、１００μｍ／１００μｍ以下が好ましく、７５μｍ／７５μｍ以下がより好ましく、更には５０μｍ／５０μｍ以下がより好ましい。また本発明において上記の通り規定した周辺配線部のラインアンドスペースは、前記した画像単位が有する周辺配線部において、該配線が最も密に存在している箇所（例えば図１でマルで囲った箇所など）におけるラインアンドスペースである。なお上述の通り、表示装置に対するディスプレイ部の割合を高める観点から、周辺配線部のラインアンドスペースを狭くすることが好ましい。
【００２０】
本発明において、画像単位部の厚みは５００ｎｍ以下であり、好ましくは３５０ｎｍ以下、より好ましくは２００ｎｍ以下である。支持体上に、このような厚みの画像単位を設けた場合、該画像単位を有する電極パターンシートを他の基材と貼合する際、電極パターンシートと粘着層との間に空気が入りにくく、より優れた密着性が得られる。しかしその一方で長尺の支持体上に該画像単位を大量に有する電極パターンを製造する際に、断線などに起因する歩留まりの低下が生じやすくなる。従って本発明はこのような課題を、直径が１５０μｍ以下の繊維金属を有する除電ブラシを該画像単位を有さない側の支持体表面に接触させることで改善出来ることを見出したものである。
【００２１】
本発明の電極パターンシートは、前記した長尺の支持体上に導通パターンと周辺配線部を有する画像単位を有し、また該画像単位間には、画像単位間で導通を生じさせず、かつ該画像単位の必要部分のみが打ち抜かれるために必要なスペースとして作用する、非導電部が設けられる。そして本発明ではこの画像単位と非導電部を合わせたものを、繰り返し単位と呼称し、本発明の電極パターンシートは、この繰り返し単位を、支持体の長尺方向に対して複数個有する。
【００２２】
上記した導通パターンａおよび周辺配線部ｂの形成方法としては、印刷方式、フォトリソグラフィー方式、銀塩写真感光材料を導電性材料前駆体として用いる方法などを用いることができる。印刷方式としては、特開２００８−１１７６５６号公報に開示されたような、主に銀微粒子を含有するインクを用い、インクジェット方式等の手段によって印刷した後、導電性を付与するために焼成する方法や、国際公開第０４／３９１３８号パンフレットに開示されたような、無電解めっき触媒を含有する樹脂塗料等を印刷した後、無電解銀めっきを施して導通パターンを付与する方法等を用いることができる。
【００２３】
フォトリソグラフィー方式には、均一な金属銀層を有する支持体上にフォトレジストを塗布し、露光、現像後、レジストが剥離された金属銀層をエッチング除去し導電性パターンを得るサブトラクティブ方式をとるものを用いることができる。
【００２４】
銀塩写真感光材料を導電性材料前駆体として用いる方法としては、国際公開第０４／００７８１０号パンフレット、特開２００３−７７３５０号公報、特開２００５−２５０１６９号公報や特開２００７−１８８６５５号公報に開示されたような銀塩拡散転写方式を用いたものおよび国際公開第２００１／５１２７６号パンフレットや特開２００４−２２１５６４号公報に開示されたような化学現像銀を利用するものを用いることができる。
【００２５】
化学現像銀を用いる方式は、露光された部位のハロゲン化銀が現像液中に存在する現像主薬によって還元されてできる化学現像銀を触媒核として、無電解めっきを施すことによって導通パターンを作製するものである。
【００２６】
上記した中でも銀塩写真感光材料を導電性材料前駆体として用いる方法は、より高精細な導通パターンおよび周辺配線部が形成可能であり、好ましい。
【００２７】
本発明では、支持体上に画像単位が形成された後に乾燥状態で搬送される際、直径が１５０μｍ以下の繊維状金属を有する除電ブラシを、該画像単位を有さない側の支持体表面に接触させる。以下に、銀塩拡散転写方式を利用した製造方法を例に挙げ、除電ブラシを接触させる時期について説明する。
【００２８】
図２は、本発明の除電ブラシを、銀塩拡散転写方式を利用した電極パターンシートの製造方法に適用した例を示す概略図である。
【００２９】
図２において、銀塩拡散転写方式にて利用される導電性材料前駆体を、例えば特開２００７−２２５８８４号公報に記載された連続露光装置にて露光して巻き取った露光済み前駆体ロール２１は、巻き出し軸１に装着され、矢印の方向に連続的に搬送される。露光済み前駆体ロール２１は、内巻き（乳剤層側面を内側にして巻き取られている）になっている。露光済み前駆体ロール２１の搬送は、主に巻き取り軸１１の駆動回転によって行われ、巻き出し軸１は図示しない回転制御手段（例えば、パウダーブレーキ）で回転が制御されている。露光済み前駆体ロール２１の最上巻きと最下巻きには、処理装置の搬送経路の全長に相当する長さのリードフィルムが設けられており、前駆体の製品部分は常に搬送速度及びテンションが制御された状態で搬送されるようになっている。
【００３０】
露光済みの前駆体が搬送されて現像槽３に入る前に、該前駆体は反転ローラ２で搬送方向が反転される。この反転ローラ２と後述の反転ローラ４によって、現像槽中で乳剤層側面は非接触の状態で搬送される。現像槽３は、図に示すように縦長で薄型の槽が好ましく、槽内の下部に設けられている反転ローラ４で前駆体の裏面を支持しながら搬送方向を反転させることによって、小さい設置スペースで現像時間（現像液に浸漬している時間）を稼ぐことができる。
【００３１】
現像槽３の容量は、３０〜５０リットル程度が適当である。現像槽３には現像液１２がほぼ満杯に貯留されており、現像処理によって消費された現像液は、図示しない補充装置で補充されるようになっている。本発明において、現像開始時点とは、現像槽３の現像液１２に前駆体が浸入した時点である。従って、反転ローラ２が現像開始前に接触する最後の固体物（ローラ）であり、後述する絞りローラ対７までは、露光済み前駆体の乳剤層側面は非接触で搬送される。
【００３２】
現像槽３から搬出された前駆体は、空中現像部１４で引き続き現像され、水洗処理部５に搬送される。ここで、物理現像核層の上の層（ハロゲン化銀乳剤層及び必要に応じて設けられる中間層や保護層等）は水洗除去されて、物理現像核上に析出した金属銀が露出する。水洗処理は、シャワーノズル６から噴出された温水で行われる。導電性材料前駆体の裏面側にもシャワーノズル６が設けられており、裏塗り層を水洗除去するようになっている。
【００３３】
水洗処理部５から搬出された前駆体（この段階で、前駆体は支持体上に画像単位が形成された形態になっているが、説明するための便宜上、これ以降も前駆体と称す）はリンス部８に搬送され、ここでは前工程で完全に除去しきれなかった現像液成分や乳剤層成分が除去される。リンス部８には、シャワーノズル９が設けられており、水を噴出させて前駆体の両面がリンスされる。ここで用いられる水は、イオン交換処理された純水が好ましい。
【００３４】
水洗処理部５からリンス部８へ搬送される過程に、絞りローラ対７が設けられている。この絞りローラ対７は、リンス効果を高めるためのものであり、水洗処理部で除去しきれなかった残留物を物理的に除去する役目を有する。絞りローラ対７は、現像処理を開始してから初めて乳剤層側面に接触する固体物（ローラ）である。水洗処理を更に充実させてリンス部へ持ち込まれる残留物がほとんどない場合は、水洗処理で使用された水がリンス部に混入しないようにする手段（例えば、水洗処理部とリンス部との間にエアーナイフを設置するなど）を、絞りローラ対７に代えて用いてもよい。
【００３５】
リンス部８の絞りローラ対１３を経て搬出された該前駆体は、乾燥部（ドライヤー）１０で乾燥され、巻き取り軸１１でロール状に巻き取られる。よってこの乾燥部１０以降が、支持体上に画像単位が形成された後であって、乾燥状態で搬送される時期となる。図２では、前駆体がこの乾燥部１０を出た後であって、巻き取り軸１１に該前駆体が巻き取られるまでの間に、該前駆体の画像単位を有さない側の面に、除電ブラシｇを接触させている。なお図示していないが、巻き取り軸１１には、該軸を駆動回転するための手段（例えば、モータ）が取り付けられており、本処理装置では唯一駆動回転するように設計されている。符号２２は、画像単位が形成された電極パターンシートがロール状に巻き取られたものである。
【００３６】
本発明の電極パターンシートが有する長尺の支持体とは、好ましくは支持体の長さ方向が少なくとも５ｍ以上、より好ましくは１０ｍ以上であることが好ましい。また長尺の支持体の幅としては、３００ｍｍ以上であることが好ましく、より好ましくは５００ｍｍ以上である。またこれら支持体は全光線透過率が６０％以上であるものが好ましい。長尺の支持体はフレキシブル性を有する樹脂フィルムであることが好ましく、該支持体は取扱い性が優れている点で好適に用いられる。本発明において長尺の支持体として使用される樹脂フィルムの具体例としては、ポリエチレンテレフタレート（ＰＥＴ）やポリエチレンナフタレート（ＰＥＮ）等のポリエステル樹脂、アクリル樹脂、エポキシ樹脂、フッ素樹脂、シリコーン樹脂、ポリカーボネート樹脂、ジアセテート樹脂、トリアセテート樹脂、ポリアリレート樹脂、ポリ塩化ビニル、ポリスルフォン樹脂、ポリエーテルスルフォン樹脂、ポリイミド樹脂、ポリアミド樹脂、ポリオレフィン樹脂、環状ポリオレフィン樹脂等が例示され、厚さ５０〜３００μｍの樹脂フィルムが好ましい。
【００３７】
本発明の電極パターンシートには、各画像単位における導電性のフレを解消する目的で、例えば特開２０１３−１９６７７９号公報に記載されているような分子内に２つ以上のメルカプト基を有するトリアジンもしくはその誘導体にて処理を施しても良い。また経時による導電性の低下を改善する目的で、例えば特開２００８−３４３６６号公報に記載されているような、銀パターンのＸ線回折法での２θ＝３８．２°のピークの半値幅が０．４１以下とする後処理（以下、後処理と称する）を施しても良い。またこれら処理を施す前、あるいは施した後であって、乾燥状態で電極パターンシートが搬送される時期であれば、本発明の除電ブラシは有効に作用する。
【００３８】
次に本発明に用いる除電ブラシについて説明する。
本発明に用いる除電ブラシのブラシ部は、直径が１５０μｍ以下の繊維状金属を有する。かかる繊維状金属の材質としては、ステンレス鋼，鉄，銅，アルミニウム，タングステン，クロム，ニッケル，ニッケルクロム鋼，銀，鉛，錫，亜鉛及びこれらを含有する合金又はアモルファス金属等から選ばれ、特にステンレス鋼が適当な強度を有し非磁性体であることから好ましい。直径は接触面に傷を付けないと言う観点から１５０μｍ以下であることが必要であり、下限はブラシの耐摩耗性や接触圧力の観点から１０μｍであることが好ましい。このような繊維状金属を有する除電ブラシは、例えばアキレス（株）製のアキレスノンスパークＳタイプ（線径０．１ｍｍ）として市販されており、これを入手して使用することもできる。
【００３９】
以下、実施例により本発明を具体的に説明するが、無論この記述により本発明が制限されるものではない。
【実施例】
【００４０】
（実施例１）
長尺の支持体として、幅が５００ｍｍ、長さが７０ｍのポリエチレンテレフタレートフィルム（塩化ビニリデンを含有する層により易接着加工が施された、厚みが１００μｍのポリエチレンテレフタレートフィルム、全光線透過率は９０％）を用いた。物理現像核層を塗布する前に、このフィルムにゼラチンを５００ｍｇ／ｍ２含有する下引き層を塗布、乾燥し、一旦ロール状に巻き取った。
【００４１】
次に、硫化パラジウムゾル液を下記のようにして作製し、得られたゾルを用いて物理現像核液を作製した。
【００４２】
＜硫化パラジウムゾルの調製＞
Ａ液    塩化パラジウム                                  ５ｇ
塩酸                                          ４０ｍＬ
蒸留水                                    １０００ｍＬ
Ｂ液    硫化ソーダ                                  ８．６ｇ
蒸留水                                    １０００ｍＬ
Ａ液とＢ液を撹拌しながら混合し、３０分後にイオン交換樹脂の充填されたカラムに通し硫化パラジウムゾルを得た。
【００４３】
＜物理現像核液組成／１ｍ２あたり＞    
前記硫化パラジウムゾル                              ０．４ｍｇ
２質量％のグルタルアルデヒド溶液                  ０．０８ｍＬ
１０質量％ＳＰ−２００水溶液                        ０．５ｍｇ
（日本触媒（株）製ポリエチレンイミン；平均分子量１０，０００）
【００４４】
この物理現像核液を硫化パラジウムが固形分で０．４ｍｇ／ｍ２になるように、下引き層の上に塗布した。
【００４５】
続いて、上記物理現像核層を塗布した側と反対側の面に下記組成の裏塗り層を塗布した。
＜裏塗り層組成／１ｍ２あたり＞
ゼラチン                                                ２ｇ
不定形シリカマット剤（平均粒径５μｍ）                ２０ｍｇ
染料１                                              ２００ｍｇ
界面活性剤（Ｓ−１）                                ４００ｍｇ
【００４６】
【化１】
2015133239.tif 000003
【００４７】
【化２】
2015133239.tif 000004
【００４８】
続いて、支持体に近い方から順に下記組成の中間層、ハロゲン化銀乳剤層、及び最外層を上記物理現像核層の上に塗布し、ロール状に巻き取った。ハロゲン化銀乳剤は、写真用ハロゲン化銀乳剤の一般的なダブルジェット混合法で製造した。このハロゲン化銀乳剤は、塩化銀９５モル％と臭化銀５モル％で、平均粒径が０．１５μｍになるように調製した。このようにして得られたハロゲン化銀乳剤を定法に従いチオ硫酸ナトリウムと塩化金酸を用い、金イオウ増感を施した。こうして得られたハロゲン化銀乳剤は銀１ｇあたり０．５ｇのゼラチンを含む。
【００４９】
＜中間層組成／１ｍ２あたり＞
ゼラチン                                          ０．５ｇ
界面活性剤（Ｓ−１）                                  ５ｍｇ
【００５０】
＜ハロゲン化銀乳剤層組成／１ｍ２あたり＞
ゼラチン                                            １．０ｇ
ハロゲン化銀乳剤                                    ６．０ｇ銀相当
１−フェニル−５−メルカプトテトラゾール            ３．０ｍｇ
界面活性剤（Ｓ−１）                                  ２０ｍｇ
【００５１】
＜最外層組成／１ｍ２あたり＞
ゼラチン                                                １ｇ
不定形シリカマット剤（平均粒径３．５μｍ）            １０ｍｇ
界面活性剤（Ｓ−１）                                  １０ｍｇ
【００５２】
このようにして得たロール状の導電性材料前駆体を、特開２００７−２２５８８４号公報に記載の連続露光機で露光した。露光光源は三菱電機照明株式会社製直管蛍光ランプＦＬ４０ＳＤを用いた。図１に示す本発明の画像単位（電極パターン）の透過原稿を透明円筒体の外周面に巻き付けた。ただし画像単位が有する導通パターンａおよび周辺配線部ｂの本数はそれぞれ４０本である。
【００５３】
図１に示す画像単位の透過原稿において、導通パターンａは、線幅７μｍ、細線間隔３００μｍの正方形の金属メッシュパターンを有し、周辺配線部ｂは図中マルで示した配線が最も密に存在している箇所におけるラインアンドスペースが５０μｍ／５０μｍの細線からなる。
【００５４】
本発明の画像単位の導電部となるメッシュパターンの細線幅が透過原稿のメッシュパターン部の細線幅と同じになる露光量となるように連続露光機のラインスピードを調整し、本発明の画像単位が１００個得られるように連続露光し、一旦巻き取った。
【００５５】
その後、露光した導電性材料前駆体を、図２に記載した処理装置で処理した。現像槽３に２０℃の下記組成の拡散転写現像液を満たし、現像液に６０秒間浸漬するように処理装置のラインスピードを調整した。水洗処理部５、リンス部８では、シャワーノズルから４０℃の水を噴出させ、ハロゲン化銀乳剤層、中間層、最外層および裏塗り層を水洗除去し、乾燥部１０にて乾燥処理した。なお図２に示したように、除電ブラシｇは、乾燥部１０を出た後であって巻き取り軸１１に巻き取られるまでの間の位置に、該前駆体の画像単位を有さない側の面に６００ｍｍ幅の除電ブラシｇが接触するように設置した。用いた除電ブラシｇは、ブラシ部に直径１００μｍ、長さ２０ｍｍのステンレス繊維を有する。
【００５６】
なお、得られた画像単位は、図１に示す画像単位の透過原稿のメッシュパターン部の細線幅を再現していた。また画像単位間の距離（非導電部の長さ）は２００ｍｍである。また得られた画像単位の厚みは１５０ｎｍであった。このようにして、支持体上に１００組の繰り返し単位を有する、実施例１の電極パターンシートを得た。
【００５７】
＜拡散転写現像液組成＞
水酸化カリウム                                        ４０ｇ
ハイドロキノン                                        ２８ｇ
１−フェニル−３−ピラゾリドン                          ３ｇ
亜硫酸カリウム                                      １２５ｇ
Ｎ−メチルエタノールアミン                            ２４ｇ
臭化カリウム                                            ２ｇ
全量を水で１０００ｍＬとする。
ｐＨ＝１２．２に調整する。
【００５８】
＜比較例１＞
除電ブラシｇのブラシ部の先端が、画像単位を有さない側の支持体表面に接触しないように、５ｍｍの距離を設け設置した以外は実施例１と同様にして、比較例１の電極パターンシートを得た。
【００５９】
＜比較例２＞
除電ブラシｇのブラシ部が、支持体上に画像単位が形成された側の面に接触するように設置した以外は、実施例１と同様にして、比較例２の電極パターンシートを得た。
【００６０】
＜比較例３＞
直径２００μｍ、長さ２０ｍｍのステンレス繊維をブラシ部に有する除電ブラシに変更した以外は、実施例１と同様にして、比較例３の電極パターンシートを得た。
【００６１】
＜比較例４＞
除電ブラシｇの代わりにイオナイザー（（株）コガネイ  ＤＴＹ−ＢＡ１１−６００）を用い、画像単位を有さない側の支持体面に、１００ｍｍの距離を設け設置し、利用した以外は、実施例１と同様にして、比較例４の電極パターンシートを得た。
【００６２】
＜歩留まりの評価＞
上記のようにして得られた実施例１および比較例１〜４の電極パターンシートを、画像単位ごとに裁断し、それぞれ１００枚のシートとした。その後、それぞれの画像単位が有する、導通があるべき対応する電極端子間の電気抵抗を、テスターを用いて測定した（図１のｂ部）。得られた画像単位１００個それぞれについて測定し、全ての電極端子間で導通が得られたものを合格とし、１箇所以上導通が得られなかったものを不合格とした。また、合格したシートの表面（画像単位が形成された側の表面と、画像単位が形成されていない側の表面）を、白色光を照射しながら目視で観察し、表面傷が認められたシートは合格した枚数から除外した。そして歩留まりの評価として、このようにして求めた良品枚数を表１に示した。
【００６３】
【表１】
2015133239.tif 000005
【００６４】
表１の結果から、本発明によって歩留まりの低下が改善された電極パターンシートの製造方法が得られることが判る。
【符号の説明】
【００６５】
ａ．導通パターン
ｂ．周辺配線部
ｆ．画像単位
ｇ．除電ブラシ
３．現像槽
５．水洗処理部
８．リンス部
１０．乾燥部
【図１】
2015133239.tif 000006
【図２】
2015133239.tif 000007